(57)【要約】【課題】高温高速回転で使用される転がり軸受の焼付き寿命を、更に延長する。【解決手段】４０℃における動粘度が１５〜１００ｍｍ２／ｓｅｃである基油と、増ちょう剤としてジウレア化合物とを含有し、かつ、それぞれ下記（１）式で表される基油の溶解度パラメータと増ちょう剤の溶解度パラメータとの差が２．１〜３．３であることを特徴とする転がり軸受用グリース組成物。    δ＝（Ｅ／Ｖ）１／２・・・（１）（式中、Ｅは蒸発エネルギー、Ｖは溶媒のモル容量である。）【選択図】図１
2013124323.tif 000002
【特許請求の範囲】
【請求項１】
４０℃における動粘度が１５〜１００ｍｍ２／ｓｅｃである基油と、増ちょう剤としてジウレア化合物とを含有し、かつ、それぞれ下記（１）式で表される基油の溶解度パラメータと増ちょう剤の溶解度パラメータとの差が２．１〜３．３であることを特徴とする転がり軸受用グリース組成物。
δ＝（Ｅ／Ｖ）１／２・・・（１）
（式中、Ｅは蒸発エネルギー、Ｖは溶媒のモル容量である。）
【請求項２】
前記増ちょう剤が下記一般式（Ａ）で表されるジウレア化合物であることを特徴とする請求項１記載の転がり軸受用グリース組成物。
【化３】
2013124323.tif 000007
（式中、Ｒ１は炭素数６〜２０のアルキル基、シクロヘキシル基または炭素数７〜１２のアルキルシクロヘキシル基であり、２つのＲ１は同一であってもよく、互いに異なっていてもよい。Ｒ２は炭素数６〜１５の２価の芳香族環含有炭化水素基である。）
【請求項３】
内輪と外輪との間に保持器を介して複数の転動体を転動自在に保持してなり、かつ、請求項１または２記載のグリース組成物が封入されていることを特徴とする転がり軸受。
【発明の詳細な説明】
【技術分野】
【０００１】
本発明は、転がり軸受用グリース組成物及び転がり軸受に関する。より詳細には、軸受温度が１００℃を超えるような高温高速回転条件で使用される転がり軸受、並びにこのような転がり軸受に好適なグリース組成物に関する。
【背景技術】
【０００２】
例えば、記録・再生装置や工作機械、電動モータ等の回転部に使用される転がり軸受は、より高速で回転されるようになってきており、１００℃を超える高温になったり、グリースの飛散や流出による潤滑不足が起こり易く、早期に焼付き寿命に至ることが多い。このような問題に対して特許文献１、２では、特定の溶解度パラメータの基油を用いて増ちょう剤との親和性を高め、せん断を受けても過剰に軟化せず、飛散し難くすることで、長寿命化を図っている。
【先行技術文献】
【特許文献】
【０００３】
【特許文献１】特開２００１−１２３１９０号公報
【特許文献２】特開２００１−２４７８８５号公報
【発明の概要】
【発明が解決しようとする課題】
【０００４】
しかしながら、上記した機器や装置の更なる高速化は必至であり、転がり軸受にもより高温高速回転に耐え得ることが要求される。そこで本発明は、高温高速回転で使用される転がり軸受の焼付き寿命の更なる延長を目的とする。
【課題を解決するための手段】
【０００５】
上記課題を解決するために、本発明は下記を提供する。
（１）４０℃における動粘度が１５〜１００ｍｍ２／ｓｅｃである基油と、増ちょう剤としてジウレア化合物とを含有し、かつ、それぞれ下記（１）式で表される基油の溶解度パラメータと増ちょう剤の溶解度パラメータとの差が２．１〜３．３であることを特徴とする転がり軸受用グリース組成物。
δ＝（Ｅ／Ｖ）１／２・・・（１）
（式中、Ｅは蒸発エネルギー、Ｖは溶媒のモル容量である。）
（２）前記増ちょう剤が下記一般式（Ａ）で表されるジウレア化合物であることを特徴とする上記（１）記載の転がり軸受用グリース組成物。
【０００６】
【化１】
2013124323.tif 000003
【０００７】
（式中、Ｒ１は炭素数６〜２０のアルキル基、シクロヘキシル基または炭素数７〜１２のアルキルシクロヘキシル基であり、２つのＲ１は同一であってもよく、互いに異なっていてもよい。Ｒ２は炭素数６〜１５の２価の芳香族環含有炭化水素基である。）
（３）内輪と外輪との間に保持器を介して複数の転動体を転動自在に保持してなり、かつ、上記（１）または（２）記載のグリース組成物が封入されていることを特徴とする転がり軸受。
【発明の効果】
【０００８】
本発明の転がり軸受用グリース組成物では、特定粘度の基油が高速回転下での油膜を形成しやすく、増ちょう剤のジウレア化合物も耐熱性に優れる。更に、基油の溶解度パラメータと増ちょう剤の溶解度パラメータとの差を２．１〜３．３の範囲としたことにより、高温で放置した場合でも長期間にわたり基油の分離が起こり、潤滑が長時間維持される。そのため、本発明の転がり軸受は、高温高速回転下でもより長寿命となる。
【図面の簡単な説明】
【０００９】
【図１】本発明の転がり軸受の一例である玉軸受を示す断面図である。
【図２】試験グリースを１２０℃で放置したときの放置時間と離油度との関係を示すグラフである。
【図３】試験グリースのΔδと焼付き寿命比との関係を示すグラフである。
【発明を実施するための形態】
【００１０】
以下、本発明に関して詳細に説明する。
【００１１】
（転がり軸受用グリース組成物）
本発明の転がり軸受用グリース組成物（以下、単に「グリース組成物」という）の基油は、４０℃における動粘度が１５〜１００ｍｍ２／ｓｅｃの潤滑油を用いる。４０℃における動粘度が１５ｍｍ２／ｓｅｃ未満になると高速回転下で油膜が形成し難くなり、１００ｍｍ２／ｓｅｃを超えると焼付きを起こしやすくなる。４０℃における動粘度は、好ましくは２０〜１００ｍｍ２／ｓｅｃである。
【００１２】
基油の種類には制限はないが、高速回転に伴う高温に耐え得るように耐熱性に優れる潤滑油が好ましく、炭化水素系油、エステル系油、エーテル系油が好ましい。炭化水素計油としては、ノルマルパラフィン、イソパラフィン、ポリブテン、ポリイソブチレン、１−デセンオリゴマー、１−デセンとエチレンとのオリゴマー等のポリα−オレフィンまたはこれらの水素化物が挙げられる。エステル系油としては、ジ−２−エチルヘキシルセバケート、ジオクチルアジペート、ジイソデシルアジペート、ジトリデシルアジペート、ジトリデシルグルタレート等のジエステル油、トリメチロールプロパンカプリレート、トリメチロールプロパンペラルゴネート、ペンタエリスリトール−２−エチルヘキサノエート、ペンタエリスリトールベラルゴネート等のポリオールエステル油等が挙げられる。エーテル系油としては、ポリエチレングリコール、ポリプロピレングリコール、ポリエチレングリコールモノエーテル、ポリプロピレングリコールモノエーテル等のポリグリコール、モノアルキルトリフェニルエーテル、アルキルジフェニルエーテル、ジアルキルジフェニルエーテル、ペンタフェニルエーテル、テトラフェニルエーテル、モノアルキルテトラフェニルエーテル、ジアルキルテトラフェニルエーテル等のフェニルエーテル油等が挙げられる。これらの潤滑油は、それぞれ単独でもよく、２種以上を混合してもよい。また、混合する場合は、混合油として上記の動粘度となるように調整する。
【００１３】
増ちょう剤には、耐熱性に優れることからジウレア化合物を用いるが、トルク上昇による発熱を抑えるために増ちょう剤量を少なくすることが好ましく、中でも増ちょう性が良好な下記一般式（Ａ）で表されるジウレア化合物が好ましい。
【００１４】
【化２】
2013124323.tif 000004
【００１５】
式中、Ｒ１は炭素数６〜２０のアルキル基、シクロヘキシル基または炭素数７〜１２のアルキルシクロヘキシル基であり、２つのＲ１は同一であってもよく、互いに異なっていてもよい。また、Ｒ２は炭素数６〜１５の２価の芳香族環含有炭化水素基である。
【００１６】
また、増ちょう剤は、グリース組成物の混和ちょう度がＮＬＧＩ  Ｎｏ．１〜３となるように配合量が調整される。
【００１７】
本発明では、それぞれ下記（１）式で表される基油の溶解度パラメータと増ちょう剤の溶解度パラメータとの差（Δδ）が２．１〜３．３となるように、基油及び増ちょう剤の組み合わせを規定する。Δδが２．１未満及び３．３超では、何れも離油度が小さく、早期に焼付き寿命に陥るようになる。好ましくは、Δδは３．０〜３．３である。（１）式において、Ｅは蒸発エネルギー（凝集エネルギー）、Ｖは溶媒のモル容積であり、単位は〔ｃａｌ／ｃｍ３〕１／２である。代表的な官能基のＥ及びＶを表１に例示する。
δ＝（Ｅ／Ｖ）１／２・・・（１）
【００１８】
【表１】
2013124323.tif 000005
【００１９】
グリース組成物には、必要に応じて添加剤を添加してもよい。高速回転する転がり軸受では転動体と保持器との間の滑り、ころ軸受ではころと鍔との間の滑りにより摩耗が大きくなり、焼付きを起こしやすい。そこで、極圧剤を添加することにより、滑り条件下での摩耗を防止して焼付き寿命を延長させることができる。例えば、テトラフェニルジプロピレングリコールフォスファイト、テトラ（トリデシル）−４，４´−イソプロピリデンフェニルフォスファイト、ジラウリルハイドロゲンフォスファイト、トリス（ノニルフェニル）フォスファイト、モノイソデシルホスフェート、トリフェニルフォスファイト等の無灰系亜リン酸エステル、トリフェニルホスホロチオネート等の無灰系チオリン酸エステル、ペンタメチレンジチオカルバミン酸ピペリジン塩等の無灰系ジチオカルバミン酸塩等を単独で、もしくは２種以上混合して添加することができる。また、添加量は、グリース組成物全量に対し０．１〜５質量％が好ましい。添加量が０．１質量％未満では必要な極圧性を得ることができず、５質量％を超えると反応性が高くなりすぎてグリースを劣化させたり、摩耗を促進するおそれがある。
【００２０】
その他にも、酸化防止剤や防錆剤、金属不活性化剤、油性剤等を添加することができる。これは何れも公知のもので構わない。
【００２１】
グリース組成物の調製方法にも制限はなく、基油中で増ちょう剤であるジウレア化合物を合成すればよく、その際極圧剤等の添加剤は基油に添加すればよい。
【００２２】
（転がり軸受）
転がり軸受の種類には制限はなく、ここでは図１に示す玉軸受を例示する。図示される玉軸受１は、内輪１０と外輪１１との間に、保持器１２を介して複数の玉１３を転動自在に保持したものであり、内輪１０、外輪１１及び玉１３とで形成される軸受空間に上記のグリース組成物Ｇを充填し、更にシール１４で封止している。このような玉軸受１では、グリース組成物Ｇにより、高速回転下で使用されても長寿命となる。
【実施例】
【００２３】
以下、実施例及び比較例を挙げて本発明を更に説明するが、本発明はこれにより何ら制限されるものではない。
【００２４】
（実施例１）
４０℃における動粘度が２１ｍｍ２／ｓｅｃのアルキルジフェニルエーテル油を基油に用い、その半量を入れた第１の容器にステアリルアミンを入れて１４０℃に加温して溶解させた。また、残り半量の基油を入れた第２の容器にジフェニルメタンジイソシアネートを入れて６０〜７０℃に加温して溶解させた。そして、第２の容器の内容物を第１の容器に加えて撹拌した。反応熱のため温度が上昇したが、約３０分間撹拌を続けて反応を十分に行った後、昇温して１８０〜１９０℃で４０分間保持した。そして、室温まで冷却した後、ロールミルで混練して試験グリースを得た。尚、添加剤については、無添加とした。
【００２５】
（実施例２、３及び比較例１、２）
基油及び増ちょう剤のアミン成分を表２に示すように変更した以外は、実施例１と同様にして基油中でジウレア化合物を合成して試験グリースとした。
【００２６】
上記で調製した各試験グリースにおいて、基油の溶解度パラメータ及びジウレア化合物の溶解度パラメータを（１）式に従い算出し、両者の差（Δδ）を求めた。表２に併記する。
【００２７】
【表２】
2013124323.tif 000006
【００２８】
また、各試験グリースを用いて（１）離油度測定及び（２）軸受耐久試験を行った。
（１）離油度測定
ＪＩＳ  Ｋ２２２０に準じて、試験グリースを１２０℃の恒温槽に入れ、１００時間ごと５００時間までの離油度を測定した。結果を図２に示す。
（２）軸受耐久試験
呼び番号６０８ＺＺの深溝玉軸受に、試験グリースを軸受空間の３０容積％となるように封止し、外輪温度１００℃、内輪回転速度５００００ｒｐｍ（ｄｍｎ７０万）、アキシアル荷重５ｋｇｆの条件にて連続運転し、設定値よりも１０℃温度上昇したときを焼付きと見做し、それまでの時間（焼付き寿命時間）を計測した。結果を図３に示すが、比較例１に対する相対値（焼付き寿命比）で示す。
【００２９】
図２に示すように、実施例１〜３では、時間が経過してもグリースから基油が離油し続けている。しかし、比較例１では約２００時間、比較例２では約１００時間経過したあたりで油分離しなくなっている。そのため、図３に示すように、実施例１〜３では比較例１、２の１．５〜２倍程度寿命が延びている。即ち、基油の溶解度パラメータと増ちょう剤の溶解度パラメータとの差（Δδ）を２．１〜３．３にすることで、高温高速下での焼付き寿命を大幅に延長できる。
【符号の説明】
【００３０】
１  玉軸受
１０  内輪
１１  外輪
１２  保持器
１３  玉
１４  シール
Ｇ  グリース組成物
【図１】
2013124323.tif 000008
【図２】
2013124323.tif 000009
【図３】
2013124323.tif 000010